(57)【要約】【課題】コンクリートの配合設計において、所定の水セメント比における複数のスランプに対して単位水量及び単位セメント量を変化させることなく配合して目標のスランプを得ることを可能にして配合設計の簡素化を図るコンクリート配合方法を提供する。【解決手段】コンクリートに要求される圧縮強度から水セメント比を決定し、この決定した水セメント比において目標とされる複数のスランプのそれぞれに応じた単位水量及び単位セメント量を決定して配合するコンクリートの配合方法において、決定した水セメント比において目標とされる複数のスランプ中の最小スランプに対する単位水量及び単位セメント量を決定し、この決定された単位水量及び単位セメント量を前記複数のそれぞれのスランプに対する単位水量及び単位セメント量とするとともに、混和剤量を変化させて目標のスランプを得る。【選択図】図１
2018192640.tif 000002
【特許請求の範囲】
【請求項１】
コンクリートに要求される圧縮強度から水セメント比を決定し、この決定した水セメント比において目標とする複数のスランプのそれぞれに応じた単位水量及び単位セメント量を決定して配合するコンクリートの配合方法において、
前記決定した水セメント比において前記目標とする複数のスランプ中の最小スランプに対する単位水量及び単位セメント量を決定し、この決定された単位水量及び単位セメント量を前記複数のスランプのそれぞれに対する単位水量及び単位セメント量とするとともに、混和剤量を変化させて目標とするスランプを得ることを特徴とするコンクリートの配合方法。
【請求項２】
フライアッシュを配合することを特徴とする請求項１に記載のコンクリートの配合方法。
【発明の詳細な説明】
【技術分野】
【０００１】
本発明は、コンクリートの配合設計に関し、目標の水セメント比における複数のスランプのそれぞれに対して単位水量及び単位セメント量を変えることなく同じ量を配合してそれぞれのスランプを得ることが可能なコンクリート配合方法に関する。
【背景技術】
【０００２】
コンクリートは、配合設計により水、セメント、骨材などが配合される。コンクリートの配合においては、コンクリートの流動性の指標であるスランプを定める必要があるが、その際のスランプは、打ち込みの最小スランプを基準とし、これに荷卸しから打ち込みまでの現場内での運搬および時間経過に伴うスランプの低下と製造段階での品質の許容差を考慮して、荷卸しの目標スランプが選定されている。
【０００３】
コンクリートの配合設計は、例えば、コンクリートに要求される圧縮強度から水セメント比を決定し、この水セメント比を一定にしてコンクリートの水量を調整しながら選定された目標とするスランプが得られるように単位水量を決定している（特許文献１「背景技術」参照）。
【先行技術文献】
【特許文献】
【０００４】
【特許文献１】特開２０１７−０６７４７７号公報
【発明の概要】
【発明が解決しようとする課題】
【０００５】
目標とするスランプは、構造物の種類、部材の種類および大きさ、鋼材量や鋼材の最小あき等の配筋条件、締固め作業高さ等の施工条件等に基づき多岐に亘って規定されている。一方、スランプは、通常、コンクリート強度を特定する水セメント比を目標して、所用スランプが得られるように単位水量を定める。このとき、単位セメント量は、水セメント比に従属するので単位水量の変化に従って変化する。
【０００６】
具体的には、スランプを大きくすれば単位水量が増加し、比例して単位セメント量も増加する。したがって、上記既定を満たすためには選定されたスランプ毎に単位水量を求める必要があるので、極めて多岐に亘ってコンクリートを配合しなければならない。発明者等が有する現行のコンクリート調合の例を表1に示す。
【０００７】
表１に示す例で、スランプ１２ｃｍを基準にした場合、スランプ２１ｃｍのコンクリートは、設計水セメント比が４５→６５％と増加する間に、単位セメント量を３３〜６０ｋｇ／ｍ３の範囲で増加しなければならないが、これはコンクリートのスランプ＝流動性を確保するために単位水量の増加に従属して設定した水セメント比を満足するように設定されるセメント量であり、これに伴って他のコンクリート構成材料（例えば表１における単位粗骨材かさ容積）も変化する。
【０００８】
表1に示すように、必要とされる水セメント比における目標とするスランプ毎に単位水量及び単位セメント量を求めるのは手間がかかり非効率的である。
【０００９】
強度を支配する水セメント比と、スランプを制御する単位水量を、それぞれ一定とした配合でスランプを変化させることができれば、即ち、コンクリートのスランプを単位水量を変化させることなく他の手段によって制御することができれば、効率的なコンクリートを製造することができる。
【００１０】
【表１】
2018192640.tif 000003
【００１１】
そこで、本発明は、コンクリートの配合設計において、所定の水セメント比における目標とする複数のスランプのそれぞれに対して単位水量及び単位セメント量を変化させることなく同じ量を配合して目標のスランプを得ることを可能にすることによって配合設計の簡素化を図ることができるコンクリート配合方法を提供するものである。
【課題を解決するための手段】
【００１２】
本発明は、目標した水セメント比において、対象とするスランプ中の最小スランプについて単位水量及び単位セメント量を定め、この単位水量及び単位セメント量と同じ量を対象のスランプのそれぞれに対して配合することにより所用のスランプを有するコンクリートの配合を行うものである。
【００１３】
本願請求項１の発明は、コンクリートに要求される圧縮強度から水セメント比を決定し、この決定した水セメント比において目標とする複数のスランプのそれぞれに応じた単位水量及び単位セメント量を決定して配合するコンクリートの配合方法において、前記決定した水セメント比において前記目標とする複数のスランプ中の最小スランプに対する単位水量及び単位セメント量を決定し、この決定された単位水量及び単位セメント量を前記複数のスランプのそれぞれに対する単位水量及び単位セメント量とするとともに、混和剤量を変化させて目標とするスランプを得ることを特徴とするコンクリートの配合方法である。
【００１４】
本願請求項２の発明は、フライアッシュを配合することを特徴とする請求項１に記載のコンクリートの配合方法である。
【００１５】
スランプの調整は、混和剤（主成分をリグニンスルホン酸塩、オキシカルボン酸塩とポリカルボン酸系とする化合物であること）、及び、フライアッシュ（コンクリート用フライアッシュＪＩＳ−Ａ６２０１の規格を満たす品質であること）で行う。
【発明の効果】
【００１６】
本発明の配合方法により、目標とした水セメント比において、同じ量の単位水量及び単位セメント量の配合することにより対象のスランプのそれぞれに対して単位水量及び単位セメント量を変化させることなく目標のスランプを有するコンクリートの配合を行うことができるので、配合設計の簡素化を図ることが可能となる。
【００１７】
また、単位水量が変化しないので、材料のバラツキを少なくすることが可能となる。さらに、フライアッシュを配合することによってフレッシュコンクリートの施工性（充填性）を改善することができる。
【図面の簡単な説明】
【００１８】
【図１】本発明によるコンクリート配合の充填性を通過率で示すグラフである。
【図２】本発明によるコンクリート配合の充填性を通過率で示すグラフである。
【発明を実施するための形態】
【００１９】
＜実施例１＞
混和剤で調整する方法
本実施例は所定の水セメント比における目標とする複数のスランプに対して単位水量及び単位セメント量を一定にし、混和剤量を変化させて目標とするスランプとするものである。
【００２０】
混和剤に多機能性混和剤（フローリック製、ＡＥ減水剤標準形（I種）ＳＶ１０Ｈ）を使用した例を示す。混和剤ＳＶ１０Ｈの特長は、従来のＡＥ減水剤よりも優れた減水効果により、単位水量を低減し、ワーカビリティーを良好にする。また、スランプ保持性能に優れ、長時間輸送を要する生コンクリートや、暑中コンクリートにおいて生コンクリートのフレッシュ性状を良好に保つ。  凍結融解抵抗性、水密性の向上、中性化の抑制等、コンクリート構造物の耐久性に寄与する。混和剤ＳＶ１０Ｈを使用した一例を表２に示す。この例では、スランプ範囲を１２〜２１ｃｍに設定して、最小スランプを１５ｃｍとした単位セメント量でスランプ１８ｃｍ及び２１ｃｍのコンクリートを製造する。なお、単位粗骨材は、従来の配合設計にしたがって、かさ容積および粗骨材の実績率から若しくは細骨材率から決定する。
【００２１】
【表２】
2018192640.tif 000004
【００２２】
＜実施例２＞
フライアッシュを配合する方法
本実施例は所定の水セメント比における目標とする複数のスランプに対して単位水量及び単位セメント量及びフライアッシュ量を一定にし、混和剤量を変化させて目標とするスランプとするものである。
【００２３】
フライアッシュにＪＩＳ−Ａ６２０１規格を満たす品質を有するフライアッシュを使用した例を表３および表４に示す。なお、単位粗骨材は、従来の配合設計にしたがって、かさ容積および粗骨材の実績率から若しくは細骨材率から決定する。
【００２４】
表３では、全ての水セメント比に対して単位フライアッシュ量（ＦＡ）を８０ｋｇ／ｍ３で一定にして各水セメント比を満足する単位セメント量を設定して配合した。
表４では、単位フライアッシュ量（ＦＡ）を１００ｋｇ／ｍ３として表３と同じ作業を行えることを示した。
【００２５】
【表３】
2018192640.tif 000005
【００２６】
【表４】
2018192640.tif 000006
【００２７】
フライアッシュを配合する方法による場合、配合されたコンクリートの施工性品質（充填性）が改善される。
【００２８】
＜充填性評価試験＞
本発明によるコンクリート配合の施工性（充填性）への影響について試験した。充填性評価試験方法は、充填装置を用いて粗骨材の最大寸法が２５mm以下の高流動コンクリートの充填性を通過率で評価する試験方法（ＪＳＣＥ−Ｆ５１１−２０１１）を用いて評価する。評価試験結果を図１および図２に示す。
【００２９】
図１では、細骨材に海砂、粗骨材に石灰石を用いたコンクリートと細骨材に砕砂、粗骨材に砕石を用いたコンクリートの通過率を比較して示す。充填性の悪い後者は通過率がスランプ全領域で５ポイント強低下することを示した。
【００３０】
図２では、このような細・粗骨材を使用したコンクリート（細骨材に砕砂、粗骨材に砕石）にフライアッシュを添加すると通過率が全域において細骨材に海砂、粗骨材に石灰石を用いたコンクリートの通過率と等しくなると言う効果を得ることができ、施工性（充填性）が改善されることを示した。
【図１】
2018192640.tif 000007
【図２】
2018192640.tif 000008